(57)【要約】 【課題】  光記録媒体の、製造情報などの識別情報を、安価に確実に記録する方法を提供する。【解決手段】  基板上に、記録層および反射層を有する光記録媒体の記録層に対し、該記録層の最大吸収波長かこれより短波長側で、かつ該記録層の吸光度が最大吸収波長おける吸光度の５％〜１００％となる波長領域に、発振波長を有するレーザー光を照射することにより、不可逆的に情報を記録することを特徴とする光記録媒体の識別情報記録方法。【選択図】  なし【特許請求の範囲】
【請求項１】
基板上に、記録層および反射層を有する光記録媒体の記録層に対し、該記録層の最大吸収波長かこれより短波長側で、かつ該記録層の吸光度が最大吸収波長おける吸光度の５％〜１００％となる波長領域に、発振波長を有するレーザー光を照射することにより、不可逆的に情報を記録することを特徴とする光記録媒体の識別情報記録方法。
【請求項２】
レーザーを変調機で変調させ、焦点距離ｆが０．２〜２００ｎｍである対物レンズで集光し、ビーム径を記録面で１〜１０μｍ、出射パワー０．１〜１０Ｗで、板面上でのパワーが５〜１００ｍＷとなるように調整することを特徴とする、請求項１記載の方法。
【請求項３】
レーザー光がＡｒレーザーまたはＫｒレーザーである、請求項１または２に記載の方法。
【請求項４】
識別情報が記録前後の反射率変化によって検出される方式で記録されており、識別情報の被記録部の反射率が、記録前の３０％以下である、請求項１乃至３のいずれかに記載の方法。
【請求項５】
レーザー光により形成された情報被記録部分が、深さ０.５μｍ〜１００μｍの凹凸部
を有することを特徴とする、請求項１乃至４のいずれかに記載の方法。
【請求項６】
光記録媒体が基板上に案内溝を有しており、該光記録媒体のミラー部に識別情報が記録されることを特徴とする、請求項１乃至５のいずれかに記載の方法。
【請求項７】
光記録媒体が基板上に案内溝を有しており、該光記録媒体の案内溝が設けられた領域に、識別情報が記録されることを特徴とする、請求項１乃至６のいずれかに記載の方法。
【請求項８】
識別情報が、光学的バーコード読みとり装置によって読みとることができるバーコードパターンであることを特徴とする、請求項１乃至７のいずれかに記載の方法。
【請求項９】
バーコードパターンの線幅が１μｍ〜８０μｍである、請求項８に記載の方法。
【請求項１０】
バーコードパターンは、ディスクの回転中に再生光によって読みとられるように配置され、該バーコードパターンの、光記録媒体のトラック方向における線幅１μｍ〜８０μｍ、半径方向の長さ２００〜１０００μｍで形成されたものである、請求項８記載の方法。
【請求項１１】
識別情報が、光記録媒体の製造に関する情報を含んでいることを特徴とする、請求項１乃至１０のいずれかに記載の方法。
【請求項１２】
請求項１の方法にて記載された識別情報を有する光記録媒体。
【請求項１３】
あらかじめ案内溝が形成された基板上に、有機色素を主成分とする記録層、および反射層を有する光記録媒体であり、該光記録媒体の記録光波長が４００ｎｍ〜７００ｎｍであり、請求項１に記載の方法にて記録された識別情報を有する、光記録媒体。
【発明の詳細な説明】
【技術分野】
【０００１】
本発明は光記録媒体において、媒体の識別情報を記録する方法、特に媒体の製造に関する情報を記載する方法と、これが記録された光記録媒体に関する。
【背景技術】
【０００２】
近年、光記録媒体の高密度記録のため、記録再生用レーザー光の発振波長の短波長化が注目され、７８０ｎｍ、８３０ｎｍよりも短波長のレーザー光で記録再生可能な光記録媒体として、６４０ｎｍ〜６８０ｎｍの半導体レーザー光を記録再生に用いるＤＶＤが開発されている。また６００ｎｍ以下のレーザー光の利用も、今後の更なる高密度記録に不可欠の技術として、現在開発が進められている。
【０００３】
かかる光記録媒体としては様々なタイプが提案されているが、その中で有機色素系光記録媒体は、安価でプロセス上容易であるという特長を有する。
有機色素系光記録媒体に関しては、近年波長６４０ｎｍ近傍のレーザー光にて記録再生を行う追記型光ディスク（ＤＶＤ―Ｒ）の3.95ＧＢ容量の規格が成立し、マーク長記録において、入射レーザー光をマルチパルス化することにより、記録マークのエッジを制御する方法が確立し、記録装置上も高密度記録に最適なシステムが実用化されている。
【０００４】
大容量で手軽に使用できる記録媒体の普及につれ、ユーザーが簡単に、質の良い映像情報や音楽情報などの入った光記録媒体を作成することが出来るようになった。しかし、映像ソフトや音楽ソフトの違法コピーによる海賊版も容易に作成できるようになったため、簡単で、しかも破られにくい不正コピー防止方法が求められている。
また媒体の製造管理のために、製造時期や場所、製造バッチなどを特定する製造に関する各種の情報（以下、製造情報と称すことがある）を媒体に記録することも求められている。
【発明の開示】
【発明が解決しようとする課題】
【０００５】
製造に関わる情報など、媒体毎の管理に必要な識別情報を光学的に媒体に施すことが提案されている。その一方法として特開平６−２０３４１２号公報には、光ディスクの内周側のいわゆるミラー領域に、光学的バーコードにて光記録媒体の識別情報などを記録する例が挙げられている。しかし該公報には光源等についての具体的な記載はない。
【課題を解決するための手段】
【０００６】
本発明者らは更なる検討の結果、実際に光記録媒体に識別情報を記録するに際し、有効に利用できる具体的な記録方法を見いだし、本発明に至った。
すなわち本発明の第一は、基板上に、記録層および反射層を有する光記録媒体の製造において、基板または記録層の一部に、波長１〜１２μｍ、出射パワー０.１〜３Ｗのレー
ザー光を照射し、その構成有機化合物の振動モードを励起することにより、不可逆的に光記録媒体の識別情報を記録する工程を含むことを特徴とする光記録媒体の製造方法、に存する。
【０００７】
また本発明の第二は、基板上に、記録層および反射層を有する光記録媒体の記録層に対し、該記録層の最大吸収波長かこれより短波長側で、かつ該記録層の吸光度が最大吸収波長おける吸光度の５％〜１００％となる波長領域に、発振波長を有するレーザー光を照射することにより、不可逆的に情報を記録することを特徴とする光記録媒体の製造方法、に存する。
【０００８】
さらに本発明の第三は、基板上に記録層を有する光記録媒体の製造において、基板または記録層の一部に、該光記録媒体の再生光の透過率が２０％以下である非水溶性の印刷インキを用いて、非可逆的に光記録媒体の識別情報を記録することを特徴とする、光記録媒体の製造方法、に存する。
【発明の効果】
【０００９】
本発明によれば、４００ｎｍ〜７００ｎｍで記録再生可能な高記録密度色素記録媒体において、ディスク毎の製造の情報をディスクに安価に確実に形成することが可能となる。
【発明を実施するための最良の形態】
【００１０】
以下、本発明の実施の形態について説明する。
本発明の第一の方式は、基板上に、記録層および反射層を有する光記録媒体の製造工程において、基板または記録層の一部に、波長１μｍ〜１２μｍ、好ましくは、波長２μｍ〜１２μｍの高パワーのレーザーを照射し、基板や記録層を構成する有機化合物を励起させ、不可逆的な変形部を形成することにより識別情報を記録する。すなわち、基板を構成するポリカーボネート等の樹脂における、あるいは記録層に色素を使用する光記録媒体の場合は該色素における、メチン鎖や芳香環、複素環など、有機化合物の多くの伸縮振動や変角振動モードの吸収帯が存在する、上記波長範囲に発振波長を有するレーザー光を照射することにより、該有機化合物の振動モードを励起させ、基板上あるいは記録層上に不可逆的な変形部を形成させる。記録層を構成する有機化合物を励起させた場合でも、多くの場合、基板も変形する。変形部分は、非変形部分と反射率が異なるため、信号として検知される。
【００１１】
最も効率良く、かかる被記録部を形成できる波長は、上記の吸収帯のうち強度が非常に強い、炭素―炭素の（単一）結合、炭素―炭素の二重結合、環等の伸縮振動のある５μｍ〜８μｍであり、１０μｍ近傍にも比較的強度の強い倍振動の吸収帯が知られている。この波長域に発振波長があるレーザーとしてはＣＯ2レーザーがあり、最近では非常にコン
パクトな仕様のものが市販されているため、これを用いるとよい。
【００１２】
本発明は、光記録媒体の製造工程において、記録層などの層を設ける前に直接基板に、また色素を含む記録層を有する光記録媒体の場合には、記録層形成工程の後で記録層に、上記波長範囲に発振波長を有するレーザーを、出射パワー０.１〜３Ｗで照射することに
より識別情報を記録する。出射パワーが０.１Ｗ未満では十分読み取りできる反射率変化
が得られない。３Ｗを超えると過度の変形が発生する場合がある。
【００１３】
形成された一被記録部の最頂部と最深部との高低差（深さ）は０.５μｍ〜１００μｍ
であることが好ましい。変形がそれよりも小さい場合には十分な反射率変化が得られない恐れがあり、大きい場合には分解能が劣る恐れがある。また、変形に必要な出射パワーは、ビームの集光の度合いが大きいほど、また記録する識別情報の線幅が細いほど小さくなる。
【００１４】
本発明の第二の方式では、基板上に、記録層および反射層を有する光記録媒体の記録層に対し、記録層の、可視光領域における最大吸収波長かこれより短波長側で、かつ最大吸収波長における吸光度の５％〜１００％、さらに好ましくは１５％〜１００％の吸光度となる波長領域に発振波長を有するレーザー光を照射し、不可逆的に情報を記録する。なお、ここで言う最大吸収波長とは、記録層の可視紫外分光光度スペクトルのいくつかの吸収極大のうち、吸光度が最も大きい吸収帯を意味する。本発明の第二では、このようなレーザー光を照射された部分の記録層が、該レーザー光を吸収して昇温して分解・減量し光学特性が変化すること、また記録層に接する層の流動変形の影響もあり、反射率が変化するため、信号として検知される。
【００１５】
識別記号の記録に使用されるレーザー光に対する記録層の吸収が、その最大吸収波長における吸収の５％未満である場合には、光学的に読みとれる十分な信号（反射率）変化が得られない。なお記録層の吸光度は、例えば有機色素を主成分とする記録層の場合、以下の方法で測定できる。記録層の主成分である色素と、必要に応じて各種添加剤を溶剤に溶かし、基板上にスピンコートし、十分乾燥させて試料を作成する。この試料に対して、空気をリファレンスにして分光光度形で吸収スペクトルを測定し、吸収のすそよりも十分長波長でのベースライン吸光度を差し引いた値を、その波長での吸光度とする。
【００１６】
本発明の第二にて識別情報を記録するにあたり、特に好ましい光源は、安定な高いパワーが得られかつ比較的安価なＫｒレーザーとＡｒレーザーである。Ｋｒレーザーは、基板の案内溝などのカッティングに使用される場合があり、Ａｒレーザーよりもより高いパワーが出るため、さらに好ましい。かかる、発振波長４１３ｎｍのＫｒレーザー光をＯＮ／ＯＦＦ変調装置で変調させ、媒体の回転と同期させて、記録したい識別情報の信号の形状に合わせて適宜調節して記録する。
【００１７】
記録時の装置概略を図１に示す。
Ｋｒレーザー１から出射された４１３ｎｍの発振線は、光変調装置５を通されたのち、対物レンズ６により基板７上で適切なビーム径に集光される。光変調装置５は、例えば音響光学素子や電気光学素子やメカニカルシャッターなどが利用できる。必要に応じて、パワー調整用に２分の１波長板２や検光子３を、ビーム整形用にビームエクスパンダーレンズ４を挿入する。基板７はパルスモーター制御の自動回転ステージ８及び自動並進ステージ９上に固定され、これらにより基板７を微動させることにより集光ビーム照射位置をトラック方向及び半径方向に移動させながらマーク（識別情報を表す被記録部。光学的バーコードなど）を形成する。
【００１８】
通常、焦点距離ｆが０.２ｍｍ〜２００ｍｍである対物レンズで集光し、ビーム径を記
録面で１μｍ〜１０μｍ、出射パワー０.１Ｗ〜１０Ｗで、板面上（光記録媒体上）での
パワー（被記録部が受けるパワー）が５ｍＷ〜１００ｍＷとなるように調整する。焦点距離が上記範囲未満の場合、例えば完成後の光記録媒体における記録層に、ある程度の厚みを持つ基板を通してレーザー光を照射することが困難であることが予想され、また上記範囲を超えると、装置の光学系が大きくなってしまう懸念がある。出射パワーおよび板面上でのパワーが上記範囲未満では充分に検出できる信号が形成できない恐れがあり、上記範囲を超えると反射層に穴があく等、レーザー光を照射された層やその隣接する層を破損する恐れがある。
【００１９】
本発明の第三の方式では、基板上に記録層を有する光記録媒体の製造工程において、基板または記録層の一部に、該光記録媒体の再生光の透過率が２０％以下である非水溶性の印刷インキにて、非可逆的に識別情報を記録する。具体的には、溶融型または昇華型の感熱転写方式による印刷が好ましい。
一般に、コンピューターによって制御され、３００ｄｐｉ以上、好ましくは６００ｄｐｉ以上の解像度を有するプリンターには、溶融型及び昇華型感熱転写プリンターの他に、水などの溶媒に色素を溶解または分散し、ノズルから色素溶液を飛散させて、印刷される物の表面に所望のパターンを形成するインクジェットがある。
【００２０】
しかしインクジェットタイプのプリンターは、殆どの場合溶媒が水などの常温で液体かつ沸点が１００℃前後の物質であり、印刷される物の表面に吸水性がないとはじいてしまう。このため、色素のドットの広がりが不十分で小さくなりすぎたり、ドット間の色のない部分が大きすぎたり、目標の場所に形成されなかったりして、今回のようにディスク側の色素層上への直接印刷で、小さいパターンの形成時には再現が難しく、読みとり装置が正確に認識できる解像度でパターンの形成ができない場合がある。
【００２１】
これに対し溶融型及び昇華型の感熱印刷方式では、印刷されるものの表面に吸水性がなくても良好に印刷ができ、熱の伝わりによりドットの間も埋めるように印刷されるため、微視的に見ても連続的な線状のパターンが形成されるため好ましい。
具体的には、例えば基材の一方の面に耐熱潤滑層を設け、他方の面に熱移行性又は昇華性色素と接着剤からなる層を設けた熱転写記録用リボンを、案内溝の形成された基板表面、より好ましくはその上に塗布された有機色素からなる記録層表面に接触させ、耐熱潤滑性層側から加熱ヘッドによって必要な部分に熱を加え、熱移行性または昇華性の色素をディスク表面に所望のパターンに転写させる。溶融感熱プリンター、または、昇華感熱プリンターは、３００ｄｐｉ以上、好ましくは６００ｄｐｉ以上の解像度を持ち、単色色素または複数の色素を重ねることにより印刷された部分の再生光の透過率が２０％以下となるような濃色の印刷が可能である。
【００２２】
なお、上記印刷法で記録された光記録媒体の識別情報は、再生光の透過率を直接検出することにより信号を読み取っても良いし、基板上に記録層と反射層を有する光記録媒体の場合には、識別情報の被記録部における再生光の反射光を検出することにより、信号を読み取ってもよい。
以下は上述の第一ないし第三の全ての方法に当てはまる。
【００２３】
本発明の光記録媒体における識別情報は、被記録部の反射率の変化によって記録・これを検知することにより再生してもよく、また例えば反射層を設けないタイプの光記録媒体であれば、透過率の変化によって記録・これを検知することにより再生してもよい。識別情報の記録再生に反射率の変化を利用する場合、被記録部の反射率は記録前の３０％以下が好ましく、２０％以下であればなお好ましい。
【００２４】
本発明の光記録媒体における識別情報は、光記録媒体の基板に直接記録されていても良いし、記録層に記録されていても良い。また、基板は案内溝を有していてもよく、その場合、識別情報は、基板上または記録層上の案内溝が設けられた領域に記録されていても良く、案内溝が設けられていない領域、いわゆるミラー部に記録されていても良いが、現行の光記録媒体再生機で容易に再生できることから、案内溝が設けられた領域に記録されている方が好ましい。
【００２５】
識別情報は市販の光学的バーコード読み取り装置で読み取り可能なバーコードパターンであることが好ましく、該バーコードパターンは、線幅１μｍ〜８０μｍ程度であることが好ましい。本発明の第一または第二の方式の場合、例えばビームの集光度、ビーム走行速度を調整することにより所望の光学的バーコードを形成する。この時、ビーム径が記録面で１〜１０μｍであると、このようなサイズのバーコードが好適に記録できる。
【００２６】
またバーコードは、図２に示すように、光記録媒体の再生中、つまり回転中に再生光によって読みとられるように配置され、トラック方向の線幅１μｍ〜８０μｍ（好ましくは５μｍ〜４０μｍ）、角幅２０°〜３６０°、半径方向の長さ２００μｍ〜１０００μｍで形成されることが好ましい。線幅が１μｍ未満の場合には線幅が細すぎて、光学的バーコード読みとりが困難となる可能性があり、８０μｍを越える場合は線幅が広すぎるため、汎用の安い光学的バーコード読みとり装置では読みとれない場合がある。角幅が２０°未満の場合には、読み取るデータ数が少ないために十分な情報がのせられない場合がある。また、汎用の光学的バーコード読み取り装置は、トラッキングをかけずフォーカスのみで再生し読み取るものが一般的であるから、半径方向の長さが２００μｍ未満の場合には、ディスクの反りによる再生位置のずれの大きさや、読み取り装置のビーム径が大きさによっては所望の情報が得られなくなる恐れがある。また、半径方向の長さが１０００μｍを越える場合には、必要以上に大きな領域をかかる情報のみで占めてしまうため、ユーザーゾーンの確保に障害がでる可能性がある。半径方向の長さは、さらに好ましくは５００μｍ〜９５０μｍである。
【００２７】
光記録媒体上のバーコードの向きに制限はなく、例えば円形ディスク状の光記録媒体の場合、円周に沿う方向にバーが並ぶものでも、直径方向に並ぶものでも良い。またバーは互いに平行であっても、放射線状に並ぶ略平行であってもかまわない。
なお、不可逆的に形成されるパターン部（光学的バーコード部）の反射率は、隣接する非パターン部（未記録部）の反射率の３０％以下であることが好ましい。３０％よりも高い場合には光学的バーコード読みとり機によっては、線幅のジッターのせいで情報を読み誤る場合が生じる。
【００２８】
なお本発明の、光記録媒体に記録する識別情報は、一般的な意味での製造管理情報とＤＶＤなど映像と音楽のコンテンツをいれたソフトの普及にともない、違法コピーがでまわることを防ぐために管理する製造情報に関するものである。
本発明に使用する光記録媒体に特に制限はないが、記録前後の反射率または透過率の変化によって情報の記録・再生を行うものが好ましい。特に、あらかじめ案内溝が形成された基板上に、有機色素を主成分とする記録層、および反射層を有する光記録媒体であり、該光記録媒体の記録光（記録用レーザー光）波長が４００ｎｍ〜７００ｎｍである光記録媒体が好ましい。以下、このような光記録媒体を例に説明する。
【００２９】
このような光記録媒体は、記録光を照射された部分の記録層が、該記録光を吸収することにより昇温して有機色素の分解温度（後述する主減量開始温度）に達し、有機色素が分解・減量して膜厚が減少するとともにその部分の光学特性が変化した結果、戻り光の位相が変化すること、これに加えて基板の流動変形の影響により、反射率を変化させることにより記録を行い、該反射率の変化を検出することにより再生を行うものである。
【００３０】
光記録媒体の基板としては透明なものが好ましく、ポリカーボネート、ポリメタクリレート、非晶質ポリオレフィン等の樹脂等、公知のものが用いられ、トラッキングサーボ用の案内溝を有している。その溝深さは８０〜１８０ｎｍが好ましく、トラックピッチは０．４〜０．９μｍが好ましい。溝形状はＵ字溝が好ましい。
この案内溝のトラックピッチと溝深さの最適範囲は、記録再生ピックアップの波長にまず依存する。例えば、波長６００ｎｍ〜７００ｎｍにおける記録再生用の光記録媒体としては、溝深さは１００〜１８０ｎｍが好ましく、１４０〜１８０ｎｍがより好ましい。また波長４００ｎｍ〜５００ｎｍにおける記録再生用光記録媒体としては、溝深さは８０〜１５０ｎｍが好ましい。溝深さの下限が８０ｎｍ未満の場合、充分な記録変調度を得ること、及び十分なプッシュプル信号が得ることが困難になる場合があり、上限が１８０ｎｍを超えると、転写性の維持および十分な反射率が得ることが難しくなる傾向がある。
【００３１】
トラックピッチは、記録再生波長λ、開口率ＮＡに対して０. ７（λ／NA）未満の場合には、十分なプッシュプル信号振幅が得られず、トラッキングに問題が生じる場合がある。また、クロストークも大きくなるため良好な記録再生特性が得られず、エラーレートが高くなる可能性がある。従って記録再生光波長が４００〜７００ｎｍの場合には、十分な分解能を得るために開口率ＮＡを０．６〜０．８とするのが好ましく、トラックピッチはかかる条件下では０. ４〜０．９μｍである。
【００３２】
透明基板に設けられた案内溝の半値幅（溝の深さが半分になる溝幅）は、０．２〜０.
４μｍの範囲が好ましい。溝幅０. ２μｍ未満では、記録時に溝内に基板の流動変形がおこりやすいため、長マークの波形が歪む傾向があり、ジッターが劣る恐れがある。溝幅が０. ４μｍを超える場合には、記録再生ビームスポットが溝内におさまるほど十分に溝が広いので、反射率が低くなり、記録変調度も出にくくなる傾向がある。また、溝幅が広いと、これに対応して溝間部が狭くなるため、透明基板製造時に、金型の細い溝部（基板の溝間部に対応）に樹脂がはいりにくく、転写性が低くなる傾向がある。なお本発明の実施例では、溝幅や溝深さなどの溝形状はＳＥＭやＡＦＭで測定して求めた。
【００３３】
有機色素を主成分とする記録層は通常、有機色素および必要に応じて各種添加剤等を溶媒に溶かして得られる溶液を、透明基板上にスピンコートすることにより得られる。
この溶媒としては、有機色素および各種添加剤を高濃度に溶解し、かつ透明基板を浸食しないものが好ましく、例えば沸点が１００〜１５０℃であり炭素数が３以上のフッ素系アルコール、すなわち、１Ｈ，１Ｈ，３Ｈ−テトラフルオロプロパノール、１Ｈ，１Ｈ，５Ｈ−オクタフルオロペンタノール、１Ｈ，１Ｈ，３Ｈ−ヘキサフルオロブタノール等が好ましく用いられる。沸点が１００℃未満の場合には、スピンコート時に溶媒が速く気化するため、ディスクの半径４０ｍｍより外周側に塗布液が行きつかず、半径方向の膜厚分布が大きくなる傾向があり、良好な特性が得られない場合がある。また、沸点が１５０℃を越える場合には、蒸発に時間がかかる上に、膜中に溶媒が残留しやすく、良好な記録ジッターが得られない場合がある。
【００３４】
記録層の膜厚は、再生光波長λに対して、溝間部の膜厚ｄlで0.042λ〜0.16λ、溝部の膜厚ｄgで0.102λ〜0.30λ程度が好ましく、またｄlとｄgの関係は（ｄg―ｄl）＝0.05λ〜0.13λであることが好ましい。
ｄlおよびｄgがこの範囲よりも薄い場合には、十分な記録変調度が得られない恐れがある。また、この範囲を越えると膜厚が厚すぎて、記録部がトラック方向やランド方向に広がりやすく、ジッターやクロストークが大きくなる恐れがある。
【００３５】
（ｄg―ｄl）が0.05λよりも小さい場合には、溝部の膜厚が薄すぎるために、十分な記録感度や記録変調度が得られない恐れがある。また0.13λを越える場合には、ラジアルコントラスト（溝横断信号振幅）が小さくなりすぎる場合がある。
記録層の屈折率ｎは２. ０〜３. ０、好ましくは、２. ３〜２. ６である。消衰係数ｋは０. ０３〜０. １０が好ましく、記録感度の良好なものを必要とする場合には、記録再生光波長でのｋが０. ０８〜０. １０が好ましい。
【００３６】
なお、本発明での記録層のｎ、ｋの測定は以下の方法により行うことができる。鏡面レプリカに、盤面のおよそ半分の領域をカバーするように色素溶液を置き、スピンコートし、この記録層の一部に反射層をスパッタして未塗布部分との段差を３次元表面荒さ計（キャノン製ＺＹＧＯ：Ｍａｘｉｍ５８００）で測定して膜厚を求め、反射層の付いていない記録層において日本分光製自動波長スキャンエリプソメータ（ＭＥＬ−３０Ｓ型）で多入射角測定後、前述の膜厚を参考に集束状況のよいｎ、ｋを求め、それを求める光学定数ｎ、ｋとする。
【００３７】
溝間部の記録層表面から溝部の該層表面までの深さをdabs、溝部の左右に位置する溝間部における記録層と基板との界面から、溝部における該界面の最底部までの深さをdsubとしたとき、dabsはdsubに対して好ましくは４５％〜７５％、より好ましくは５０％〜６０％である。この範囲未満では、溝部の記録層膜厚が厚すぎるため反射率が低くなりすぎたり、トラッキングエラー信号が十分とれない恐れがある。また７５％を越えると、溝部の記録層膜厚が薄すぎて十分な記録変調度が得られない恐れがある。
【００３８】
色素の例としては、上記基本物性の条件を満たす色素ならば、シアニン系、フタロシアニン系、含金アゾ系等、どんな骨格の色素でも良いが、特に含金属アゾ色素が好ましい。
本発明の光学記録媒体における記録層は、基板の両面に設けてもよいし、片面に設けてもよい。
反射層は、記録層を透過したレーザー光を効率良く反射する金属膜であり、４００ｎｍ〜７００ｎｍで反射率が低下しないために、記録再生波長±５ｎｍの波長領域の光の屈折率が０．１〜１. ５、消衰係数ｋが３〜８であるものが好ましい。特に屈折率が０. １〜０. ２、消衰係数が３〜５である場合は高反射率が得られる。
【００３９】
尚、スパッタリングにて金属反射層を形成する際には、界面酸素量を極力低くしておく方がよい。なぜならば、酸素の存在により熱分解の挙動が大きく変化する色素が多いからである。金属反射層として好ましくは、純銀か、金あるいはＰｄやＲｈ等の白金族の元素を、０.１at%〜１at%含む銀合金である。かかる合金ターゲットのスパッター膜は、その
膜強度（記録時の内圧の高まりに対抗する力があるため、過度の変形が抑制されるという性質）が銀よりも大きいということから、記録のパワーマージン、耐環境性が確保されるので好ましい。
【００４０】
本発明の光学記録媒体においては、記録部の金属反射層の穴の発生を防止したり、変形の非対称性を抑制する効果を有するために、反射層の上に保護層を積層した方が良い。保護層としては紫外線硬化性樹脂が好ましい。通常は、１μｍ以上、好ましくは３μｍ以上の膜厚にして、酸素による硬化抑制等がおこらないようにする。
さらにその上にホットメルトや紫外線硬化性の接着剤を片面１０〜２０μｍ設けて２枚の貼り合わせてもよい。
【００４１】
なお、２枚の光記録媒体を貼りあわせる場合、貼り合わせの相手は、記録再生用の面と全く同じ構成の媒体でも、基板上に設けたアルミニウム等の金属反射層上に保護層を積層したもの（ダミー板）でも、単なる基板でも良いが、貼り合わせた後の記録再生面のトラック方向に対して接線方向のチルト角が０. ３度以下となるように、両方の面の反りを合わせるとよい。
【００４２】
また、貼り合わせの際の中心出し、及び、基板そのものの偏心には十分注意が必要で、貼り合わせ後の偏心量が２０μｍ以下になるように十分小さくすると好ましい。上記範囲を越える場合、極めて高精度の調整がなされるピックアップ（チルトサーボ機構を有するドライブ）を使用できない場合には、良好なジッター値が得られず、その結果、エラーレートが劣る場合がある。
【００４３】
貼り合わせに使用する接着剤としては、粘度３０ｃｐｓ〜７００ｃｐｓで、ラジカル系型（瞬間硬化型）の紫外線硬化性樹脂が、耐衝撃性を向上させる点、接着強度の点から好ましい。また、特に本発明の第二の方式を使用する場合には、識別信号を記録するレーザー光の集光の度合いが小さいために、接着材に空隙がない、膜質が非常に均一な接着層が好ましい。具体的には、完成した光記録媒体における、接着剤からなる紫外線硬化性樹脂層の空隙の最大径が１０μｍ以下であるものが好ましい。空隙の最大値が１０μｍを越えるものを接着層として使用すると、特に、貼り合わせ後に上記レーザー光を照射する場合に、バーコード部にその接着層の構造がうきでて、信号品質を低下させる恐れがある。
【００４４】
なお、記録再生光の入射面ではない面に、インクジェット、感熱転写などの各種プリンター、あるいは各種筆記具にて記入（印刷）可能な印刷受容層を設けてもよく、また基板鏡面側に、表面保護やゴミ付着防止のため、紫外線硬化性樹脂層や無機系薄膜を成膜してもよい。
【実施例】
【００４５】
実施例１
あらかじめ深さ１５５ｎｍ、溝幅（溝深さが半分のところの溝幅）０.３１μｍ、トラックピッチ０.７４μｍの案内溝を有する０.６ｍｍのポリカーボネート基板に、下記の構造式の色素
【００４６】
【化１】
2006244704.tif 000002
の１.２ｗｔ％のオクタフルオロペンタノール溶液を１４００ｒｐｍの回転数で塗布し、
８０℃で３時間アニールした。こうして形成された記録層（色素層）のランド部の膜厚は３０ｎｍで溝部の膜厚は９０ｎｍで、その膜の吸収スペクトルの、記録光６５７ｎｍに最も近接した吸収極大は６０２ｎｍであり、その吸収極大が吸収帯のうちで最も吸光度の高い吸収帯であり、その吸光度は０.６４（空気をreferenceにした吸光度から、ベースライン吸光度を差し引いた吸光度。）であった。その色素塗布面の案内溝のある領域に波長１０.６μｍのＣＯ2レーザー（キーエンス製高品位ＣＯ2マーカーＭＬ―９１１０）で線幅７０μｍ、半径方向の長さ５００μｍの光学的バーコード２０本分の情報を照射したところ、出射パワー０.７Ｗ〜０.８Ｗで記録したものでは、光学顕微鏡で照射部の基板と色素部が変形していることが確認された。
【００４７】
かかる処理をされた色素塗布ディスクに、銀反射層を１００ｎｍスパッタし、紫外線硬化性樹脂ＳＤ―３１８（大日本インキ社製）をスピンコートして約７μｍの保護コートとし、遅延型紫外線硬化樹脂ＳＫ７０００（ソニーケミカル）で貼り合わせディスクを作製した。これを６５７ｎｍの半導体レーザーが搭載された、ＮＡ＝０.６０の評価機（パル
ステック製ＤＤＵ−１０００）で再生したところ、バーコードの各線の反射率がバーコードの線のないところの反射率の２０％で線幅７０μｍの良好なパターンが再生できた。
実施例２
実施例１で使用したものと同じ基板の、案内溝が設けられた領域に同様のＣＯ2レーザ
ーの照射を行ったところ、実施例１で色素塗布面に形成されたのと同様に、良好な情報の記録が形成された。案内溝に直交するように形成されたバーコード部の形状を３次元解析電子顕微鏡で観察したところ、８０μｍの凹凸部（被記録部の最頂部と最深部の高低差）であった。
【００４８】
バーコードの記録された基板上に、実施例１と同様に記録層、反射層および保護層を設け、これを貼り合わせて貼り合わせディスクを作製した。
実施例１と同様に再生したところ、バーコードの各線部分（パターン部）の反射率がバーコードの線の無い部分（非パターン部）の反射率の２５％で、線幅７０μｍの良好なパターンが再生できた。
実施例３
実施例１と同様にして記録層塗布まで施されたディスクの、色素塗布面にバーコードパターンを印刷した。今回使用した感熱転写プリンターRimage Perfect Image CD Printer
は１.２ｍｍ厚さの基板にしか印刷できないため、基板の色素層と反対側にもう１枚０.６ｍｍ厚さの透明基板を固定して一体化させ、厚さ１.２ｍｍになるようにし、印刷を行っ
た。
【００４９】
印刷用ソフトCorel―Draw7.0を用い、ディスク上に線幅５０μｍ、半径方向の長さ５００μｍのバーコード１００本のパターンを印刷した。印刷機の設定は、解像度３００dpi,インクリボンがRimage専用の黒色リボン（印刷インキ、すなわち印刷部の再生光波長での透過率は５％）、Printstrobeが４００μｓ、メディア設定がLacquerであった。
この印刷済みの色素塗布ディスクに、実施例１と同様に、銀反射層、保護コート、接着層を付し貼り合わせディスクを作製した。実施例１と同様に、６５７ｎｍの評価機でパターン部を再生しタイムインターバルアナライザーで調べたところ、パターン部の反射率が隣接の非パターン部の反射率の２０％である線幅５０μｍの良好なパターン（バーコード）が再生された。顕微鏡でパターン部を観察すると、非常に均一な形の黒色のドットが重なりあい、５０μｍの線を形成していた。
比較例１
実施例３と同じ色素塗布ディスクに、実施例２の感熱転写プリンターよりも高解像度を有する下記２種類のインクジェットプリンターで、実施例３と同一のバーコードパターン（線幅５０μｍ、半径方向の長さ５００μｍ、１００本）の印刷を試みた。
【００５０】
（表１）
装置１：EXPERT CP-1000X (Canon BJF-800内蔵)
設定：1200dpi×600dpi
装置２：セイコープレセジョン CD3000 (エプソンプリンター内蔵)
設定：1440dpi×720dpi
しかし、形成されたパターンを顕微鏡で観察したところ、記録層上にはインクが断続的に付着しており、連続的な線を描いていなかった。実施例３と同様にして貼り合わせ、ディスクを作製し、同様に評価機で再生したところ、バーコードパターンとして認識不可能なノイズ信号しか検出できなかった。
実施例４
あらかじめ深さ１５５ｎｍ、溝幅（溝深さが半分のところの溝幅）０.３０μｍ、トラ
ックピッチ０.７４μｍの案内溝を有する０.６ｍｍのポリカーボネート基板に、下記構造式で表されるモノアゾ系含金属キレート色素と添加物（ベンゾイルフェロセン。色素重量の１５％添加）
【００５１】
【化２】
2006244704.tif 000003
の濃度１.２ｗｔ％のオクタフルオロペンタノール溶液を１４００ｒｐｍの回転数で塗布し、８０℃で３時間アニールした。こうして形成された記録層（色素層）のランド部の膜
厚は約３０ｎｍで溝部の膜厚は約９０ｎｍで、その膜の吸収スペクトルの、記録光６５７ｎｍに最も近接した吸収極大は６０７ｎｍであり、その吸光度は０.７３であった。この
記録層上に銀反射層を７５ｎｍスパッタし、その上に紫外線硬化性樹脂層を７μｍの厚さにスピンコートし、保護コート層とした。
【００５２】
このディスクに、案内溝のない側（基板の鏡面側）から、図１の構成の装置を用いてバーコードパターンを形成した。図１におけるレーザー１として、コヒレント社製ＩＮＮＯＶＡ３００Ｋｒレーザーを用い、１００ｍＷで出射させた４１３ｎｍの発振線を、２分の１波長板２、検光子３、ｆ＝３０ｍｍとｆ＝１５０ｍｍのレンズ対から構成されるビームエクスパンダーレンズ４、メカニカルシャッター５に順に通し、ｆ＝５０ｍｍの対物レンズにて約７μｍのビーム径に集光させた。上記ディスク面（板面）上でのパワーは３５ｍＷであった。なお４１３ｎｍにおける記録層の吸光度は、該記録層の最大吸収波長における吸光度の２８．６％であった。
【００５３】
自動並進ステージ９によりディスクを１ｍｍ／ｓで半径方向に走査すると、トラック方向線幅１０μｍのパターン（光学的バーコード）が形成された。尚、このパターンは、トラック方向の間隔が約３０μｍで、半径方向の長さは７００μｍ、角幅１００度になるように本数を調節した。
このディスクを、実施例３と同じように６５７ｎｍの評価機でパターン部を再生したところ、線幅１０μｍの、反射率が隣接の非パターン部の反射率の２０％である良好なパターン信号が検出された。
【００５４】
また、ディスク面（板面）でのパワーを３０ｍＷとし、ビーム径約７μｍに集光された光を用いて同様にバーコードパターンを形成したところ、良好なパターンが形成された。このパターンは、トラック方向の間隔が約３０μｍで、半径方向の長さは７００μｍ、角幅１００度であり、板面上でのパワー３５ｍＷの場合と同様に再生したところ、線幅６μｍの、反射率が隣接の非パターン部の反射率の２０％である良好なパターン信号が検出された。
実施例５
色素を実施例１の色素に変えた以外は実施例４と同様に、光記録媒体を形成し、Ｋｒレーザーを光源としたレーザー光を照射して、バーコードパターンを形成した。トラック方向の間隔が約３０μｍで、半径方向の長さは７００μｍ、角幅１００度となるように本数を調節した。なお、４１３ｎｍにおける記録層の吸光度は、該記録層の最大吸収波長における吸光度の１５．２％であった。
【００５５】
このディスクを、実施例４と同じように６５７ｎｍの評価機でパターン部を再生したところ、実施例４と同様に、線幅１０μｍの、反射率が隣接の非パターン部の反射率の２０％である良好なパターン信号が検出された。
比較例２
実施例４において、保護コートまで積層されたディスクを厚さ０.６ｍｍのダミー板と
、粘度９００ｃｐｓの遅延硬化型紫外線硬化接着剤（ソニーケミカル製ＳＫ７０００）で接着層の組織の空隙の最大長が７０μｍとなるように接着した貼り合わせディスクに対して、Ｋｒレーザーで実施例４同様にパターンを形成した。
【００５６】
パターン部を顕微鏡で観察したところ、線幅が２０μｍまで広がり隣接するパターンに重なりあい、良好なパターン（光学的バーコード）が得られなかった。この状況は、レーザーパワーを実施例４のように３５ｍＷから３０ｍＷに減じても、並進のスキャンスピードを減じても増加させても変わらなかった。実施例４と同様に評価機で再生したところ、信号のエッジ部が緩慢で良くなかった。
実施例６
実施例４において、保護コートまで積層されたディスクを、厚さ０．６μｍのダミー板と、粘度６００ｃｐｓのラジカル系瞬間硬化型紫外線硬化樹脂ＳＤ６６１（大日本ケミカル）で接着したところ、貼り合わせ層（接着層）の組織の空隙は全くなかった。この貼り合わせディスクに対して実施例３と同様にＫｒレーザー光を照射した。
【００５７】
実施例４と同様に、記録されたバーコードパターンを観察したところ、線幅約１０μｍの実施例４と同様に良好なパターンが形成されていることが確認された。また実施例４と同様に６５７ｎｍの評価機で再生したところ、実施例４と同様の線幅１０μｍで、反射率が非パターン部の２０％である良好なパターンが再生された。
【図面の簡単な説明】
【００５８】
【図１】本発明の請求項１に係る識別信号記録に使用する装置（概略図）の一例である。
【図２】本発明の識別情報が記録された、光記録媒体の一部分（拡大図）の一例である。
【符号の説明】
【００５９】
１        Ｋｒレーザー発振装置
２        ２分の１波長板
３        検光子
４        ビームエクスパンダーレンズ
５        光変調装置
６        対物レンズ
７        基板
８        自動回転ステージ
９        自動並進ステージ
１０      基板
１１      ミラー部
１２      案内溝
１３      バーコード
【図１】
2006244704.tif 000004
【図２】
2006244704.tif 000005
【手続補正書】
【提出日】平成18年6月22日(2006.6.22)
【手続補正１】
【補正対象書類名】明細書
【補正対象項目名】０００６
【補正方法】変更
【補正の内容】
【０００６】
本発明者らは更なる検討の結果、実際に光記録媒体に識別情報を記録するに際し、有効に利用できる具体的な記録方法を見いだし、本発明に至った。
すなわち本発明は、
【手続補正２】
【補正対象書類名】明細書
【補正対象項目名】０００７
【補正方法】変更
【補正の内容】
【０００７】
基板上に、記録層および反射層を有する光記録媒体の記録層に対し、該記録層の最大吸収波長かこれより短波長側で、かつ該記録層の吸光度が最大吸収波長おける吸光度の５％〜１００％となる波長領域に、発振波長を有するレーザー光を照射することにより、不可逆的に情報を記録することを特徴とする光記録媒体の製造方法、に存する。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】変更
【補正の内容】
【００１０】
以下、本発明の実施の形態について説明する。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明の方式では、基板上に、記録層および反射層を有する光記録媒体の記録層に対し、記録層の、可視光領域における最大吸収波長かこれより短波長側で、かつ最大吸収波長における吸光度の５％〜１００％、さらに好ましくは１５％〜１００％の吸光度となる波長領域に発振波長を有するレーザー光を照射し、不可逆的に情報を記録する。なお、ここで言う最大吸収波長とは、記録層の可視紫外分光光度スペクトルのいくつかの吸収極大のうち、吸光度が最も大きい吸収帯を意味する。本発明では、このようなレーザー光を照射された部分の記録層が、該レーザー光を吸収して昇温して分解・減量し光学特性が変化すること、また記録層に接する層の流動変形の影響もあり、反射率が変化するため、信号として検知される。
【手続補正９】
【補正対象書類名】明細書
【補正対象項目名】００１６
【補正方法】変更
【補正の内容】
【００１６】
本発明にて識別情報を記録するにあたり、特に好ましい光源は、安定な高いパワーが得られかつ比較的安価なＫｒレーザーとＡｒレーザーである。Ｋｒレーザーは、基板の案内溝などのカッティングに使用される場合があり、Ａｒレーザーよりもより高いパワーが出るため、さらに好ましい。かかる、発振波長４１３ｎｍのＫｒレーザー光をＯＮ／ＯＦＦ変調装置で変調させ、媒体の回転と同期させて、記録したい識別情報の信号の形状に合わせて適宜調節して記録する。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２５
【補正方法】変更
【補正の内容】
【００２５】
識別情報は市販の光学的バーコード読み取り装置で読み取り可能なバーコードパターンであることが好ましく、該バーコードパターンは、線幅１μｍ〜８０μｍ程度であることが好ましい。本発明の方式の場合、例えばビームの集光度、ビーム走行速度を調整することにより所望の光学的バーコードを形成する。この時、ビーム径が記録面で１〜１０μｍであると、このようなサイズのバーコードが好適に記録できる。
【手続補正１５】
【補正対象書類名】明細書
【補正対象項目名】００４５
【補正方法】削除
【補正の内容】
【手続補正１６】
【補正対象書類名】明細書
【補正対象項目名】００４６
【補正方法】削除
【補正の内容】
【手続補正１７】
【補正対象書類名】明細書
【補正対象項目名】００４７
【補正方法】削除
【補正の内容】
【手続補正１８】
【補正対象書類名】明細書
【補正対象項目名】００４８
【補正方法】削除
【補正の内容】
【手続補正１９】
【補正対象書類名】明細書
【補正対象項目名】００４９
【補正方法】削除
【補正の内容】
【手続補正２０】
【補正対象書類名】明細書
【補正対象項目名】００５０
【補正方法】変更
【補正の内容】
【００５０】
実施例１
あらかじめ深さ１５５ｎｍ、溝幅（溝深さが半分のところの溝幅）０.３０μｍ、トラ
ックピッチ０.７４μｍの案内溝を有する０.６ｍｍのポリカーボネート基板に、下記構造式で表されるモノアゾ系含金属キレート色素と添加物（ベンゾイルフェロセン。色素重量の１５％添加）
【手続補正２１】
【補正対象書類名】明細書
【補正対象項目名】００５１
【補正方法】変更
【補正の内容】
【００５１】
【化１】
2006244704.tif 000006
の濃度１.２ｗｔ％のオクタフルオロペンタノール溶液を１４００ｒｐｍの回転数で塗布
し、８０℃で３時間アニールした。こうして形成された記録層（色素層）のランド部の膜厚は約３０ｎｍで溝部の膜厚は約９０ｎｍで、その膜の吸収スペクトルの、記録光６５７ｎｍに最も近接した吸収極大は６０７ｎｍであり、その吸光度は０.７３（空気をreferenceにした吸光度から、ベースライン吸光度を差し引いた吸光度。）であった。この記録層上に銀反射層を７５ｎｍスパッタし、その上に紫外線硬化性樹脂層を７μｍの厚さにスピンコートし、保護コート層とした。
【手続補正２２】
【補正対象書類名】明細書
【補正対象項目名】００５３
【補正方法】変更
【補正の内容】
【００５３】
自動並進ステージ９によりディスクを１ｍｍ／ｓで半径方向に走査すると、トラック方向線幅１０μｍのパターン（光学的バーコード）が形成された。尚、このパターンは、トラック方向の間隔が約３０μｍで、半径方向の長さは７００μｍ、角幅１００度になるように本数を調節した。
このディスクを、６５７ｎｍの半導体レーザーが搭載された、ＮＡ＝０.６０の評価機
（パルステック製ＤＤＵ−１０００）でパターン部を再生したところ、線幅１０μｍの、反射率が隣接の非パターン部の反射率の２０％である良好なパターン信号が検出された。
【手続補正２３】
【補正対象書類名】明細書
【補正対象項目名】００５４
【補正方法】変更
【補正の内容】
【００５４】
また、ディスク面（板面）でのパワーを３０ｍＷとし、ビーム径約７μｍに集光された光を用いて同様にバーコードパターンを形成したところ、良好なパターンが形成された。このパターンは、トラック方向の間隔が約３０μｍで、半径方向の長さは７００μｍ、角幅１００度であり、板面上でのパワー３５ｍＷの場合と同様に再生したところ、線幅６μｍの、反射率が隣接の非パターン部の反射率の２０％である良好なパターン信号が検出された。
実施例２
色素を下記の色素に変えた以外は実施例１と同様に、光記録媒体を形成し、Ｋｒレーザーを光源としたレーザー光を照射して、バーコードパターンを形成した。トラック方向の間隔が約３０μｍで、半径方向の長さは７００μｍ、角幅１００度となるように本数を調節した。なお、４１３ｎｍにおける記録層の吸光度は、該記録層の最大吸収波長における吸光度の１５．２％であった。
【化２】
2006244704.tif 000007
【手続補正２４】
【補正対象書類名】明細書
【補正対象項目名】００５５
【補正方法】変更
【補正の内容】
【００５５】
このディスクを、実施例１と同じように６５７ｎｍの評価機でパターン部を再生したところ、実施例１と同様に、線幅１０μｍの、反射率が隣接の非パターン部の反射率の２０％である良好なパターン信号が検出された。
比較例１
実施例１において、保護コートまで積層されたディスクを厚さ０.６ｍｍのダミー板と
、粘度９００ｃｐｓの遅延硬化型紫外線硬化接着剤（ソニーケミカル製ＳＫ７０００）で接着層の組織の空隙の最大長が７０μｍとなるように接着した貼り合わせディスクに対して、Ｋｒレーザーで実施例１同様にパターンを形成した。
【手続補正２５】
【補正対象書類名】明細書
【補正対象項目名】００５６
【補正方法】変更
【補正の内容】
【００５６】
パターン部を顕微鏡で観察したところ、線幅が２０μｍまで広がり隣接するパターンに重なりあい、良好なパターン（光学的バーコード）が得られなかった。この状況は、レーザーパワーを実施例１のように３５ｍＷから３０ｍＷに減じても、並進のスキャンスピードを減じても増加させても変わらなかった。実施例１と同様に評価機で再生したところ、信号のエッジ部が緩慢で良くなかった。
実施例３
実施例１において、保護コートまで積層されたディスクを、厚さ０．６μｍのダミー板と、粘度６００ｃｐｓのラジカル系瞬間硬化型紫外線硬化樹脂ＳＤ６６１（大日本ケミカル）で接着したところ、貼り合わせ層（接着層）の組織の空隙は全くなかった。この貼り合わせディスクに対して実施例１と同様にＫｒレーザー光を照射した。
【手続補正２６】
【補正対象書類名】明細書
【補正対象項目名】００５７
【補正方法】変更
【補正の内容】
【００５７】
実施例１と同様に、記録されたバーコードパターンを観察したところ、線幅約１０μｍの実施例１と同様に良好なパターンが形成されていることが確認された。また実施例１と同様に６５７ｎｍの評価機で再生したところ、実施例１と同様の線幅１０μｍで、反射率が非パターン部の２０％である良好なパターンが再生された。